(57)【特許請求の範囲】
【請求項１】
第１分解成分としてゼオライトβと、(i)０．６ｎｍより大きい径の細孔を有する結晶質分子篩、(ii)クレー及び(iii)非晶質分解成分から選択した第２分解成分と、少なくとも１つの水素化成分とを含む、炭化水素質供給原料をより低い沸点物質に変換するための触媒組成物の製造方法であって、
（ａ）第１分解成分とゼラチン物質を含む混合物を作り、均質に混合する工程、
（ｂ）第２分解成分と混合する工程、及び
（ｃ）工程（ｂ）の混合物を押し出して触媒押出物とし、該押出物を焼成する工程
を含む上記触媒組成物の製造方法。
【請求項２】
ゼラチン物質が水中のゼラチン配合物である、請求項１記載の方法。
【請求項３】
ゼラチン配合物の第１分解成分に対する比が、０．１：１から１：１ｇ／ｇの範囲にある、請求項２記載の方法。
【請求項４】
超音波を用いて工程（ａ）の混合を行う、請求項１〜３のいずれか一項に記載の方法。
【請求項５】
押出物を少なくとも４５０℃の温度で焼成する、請求項１〜４のいずれか一項に記載の方法。
【請求項６】
ゼオライトβがゾルである、請求項１〜５のいずれか一項に記載の方法。
【請求項７】
焼成の後に少なくとも１つの水素化成分を工程（ｃ）の押出物に付加する、請求項１〜６のいずれか一項に記載の方法。
【請求項８】
第２分解成分を
(i）構造タイプＦＡＵの結晶質分子篩、
(ii)非柱状の緑粘土タイプのクレー、
(iii）非晶質シリカ−アルミナ
から選択するか、又はそれらの２又はそれより多い組合せとする、請求項１〜７のいずれか一項に記載の方法。
【請求項９】
請求項１〜８のいずれか一項に記載の方法により得られる、炭化水素質供給原料をより低い沸点物質に変換するための複合触媒組成物。
【請求項１０】
炭化水素質供給原料をより低い沸点物質に変換するプロセスにおける、請求項９に記載の複合触媒組成物の使用。
【請求項１１】
炭化水素質供給原料をより低い沸点物質に変換するための変換方法であって、請求項１〜８のいずれか一項に記載の方法により作られた複合触媒組成物の存在下において供給原料を２００〜５００℃の範囲の温度にて水素と接触させることを含む上記変換方法。
【請求項１２】
請求項１に記載の触媒組成物の製造におけるゼラチン物質の使用。
【発明の詳細な説明】
【０００１】
本発明は、触媒組成物の製造方法に関する。
【０００２】
発明の背景
精製技術において知られている多くの変換プロセスのうちで、水素化分解は生成物の品質を伴って生成物の柔軟性を精製業者に与えるので、水素化分解は数年にわたってより重要なものと考えられてきた。
軽い生成物、特により価値の少ないＣ1 −Ｃ3 及びＣ4 のガス状副生物を作る分解の傾向が小さいことと同時に、高い分解活性とを合わせ持った水素化分解触媒を開発するのに相当の努力が払われてきた。
多くの場合、灯油又は軽油（中間蒸留物）は、水素化分解プロセスの望ましい生成物である。しかしながら、中間蒸留物の高い選択性を有する水素化分解触媒は、低い分解活性を有する傾向にある。一般に、このような触媒は、例えばアルミノケイ酸塩、特にＹゼオライト成分のような単一の活性分解成分に基づいている。
水素化分解や他の水素化又は化学変換プロセスで使用するために例えばＹゼオライト及びゼオライトβアルミノケイ酸塩のような２つの異なる分解成分から成る複合材料を形成することは、例えば国際特許（ＰＣＴ）明細書Ｎｏｓ．ＷＯ９１／１７８２９、ＷＯ９２／０９３６６及びＷＯ９７／２００１６から公知である。一般に、このような複合触媒は、活性分解成分を結合剤又は結合剤形成物質と化合させて混合物を押出し、このようにして形成した押出物を乾燥させて焼成するという従来技術により製造される。特に、物質の上記化合は、通常は水としゃく解剤を用いて配合物混合装置内で成分を共によく混ぜ合わせることにより行われる。
【０００３】
発明の概要
改良された製造技術により、良好な中間蒸留物選択性及び望ましくないガス状（Ｃ1 −Ｃ3 及びＣ4 ）副生物のかなりのレベルの低減と共に改善された水素化分解活性を有する複合触媒を得ることができることが今では分かっている。
本発明は、第１分解成分としてゼオライトβと、(i）０．６ｎｍより大きな径の細孔を有する結晶質分子篩、(ii)クレー及び(iii）非晶質分解成分から選択した第２分解成分とを含む触媒組成物の製造方法を提供する。本方法は、(a）第１分解物質とゼラチン物質を含む混合物を作って均質に混合し、(b）第２分解成分とよく混ぜ合わせ、(c）工程(b）の混合物を押出して触媒押出物とし該押出物を焼成する工程を含む。
【０００４】
発明の詳細な説明
本発明の改良方法における本質的な構成要素は、複合触媒の製造において第２分解成分との混合の前にゼラチン物質を使用することである。
ゼラチン自体は、使用するのに好ましい物質である。しかしながら、同様に作用する等価の有機又は合成物質も本発明に含まれる。
従って、用語「ゼラチン物質」により、ゼラチンと同様に作用する天然又は合成ポリマー物質が存在することが理解され、該ポリマーは水の存在下において膨潤し、３５℃より高い温度にて十分に水溶性を示す。ゼラチンと同様に作用すると期待できる物質としては、例えば、ポリペプチド誘導体（例えばコラーゲン）や多糖誘導体（例えば寒天）のような錯体有機ポリマー物質が挙げられる。たいていの市販のゼラチンは、分子量が１５，０００〜２５０，０００の範囲の錯体ポリペプチド分子である分子種を含み、動物（ウシや豚など）又は魚の皮から得られる。
たいていのグレードのゼラチン又はその等価物が、粗粒粉若しくは細粉として、又は液体配合形態又は天然若しくは合成形態に関わりなく、本発明の方法において使用できる。しかしながら、本発明では架橋形態は有効ではないと考えられる。
【０００５】
よって、本発明の方法では、ゼラチン物質を乾燥形態にて、又は液体配合物として使用できる。後者の場合、ゼラチン物質は水性懸濁液又は溶液中で使用するのが好都合である。水は懸濁液ベース又は溶剤として使用するのが好都合である。例えば水性多価アルコールのような他の水性物質も使用できるが好ましさは劣る。もしゼラチン物質を乾燥形態にて使用するならば、本方法の工程（ａ）で適当な水性媒質も使用すべきである。ゼラチン物質と共に使用するのに好ましい水性媒質は水である。液体配合物として使用する場合には、重量に基づいたゼラチン物質の水性媒質に対する割合は、４０：６０から６０：４０の範囲、特に約５０：５０であるのが好ましい。本発明で使用するのに特に好ましいゼラチン物質は、水中のゼラチンの液体配合物であり、特にゼラチンを４０〜６０重量％の範囲含有したものであり、これはSigma-Aldrich 社ファミリーにより販売されている。
【０００６】
使用されるゼラチン物質の量はクリティカルではないと考えられる。本発明において適切に使用され好ましい水性配合物の量は、第１分解成分に対するゼラチン配合物が０．１：１から１：１ｇ／ｇの範囲、特に第１分解成分に対する水性ゼラチン配合物の重量比が約１：２となる範囲である。
ゼラチン物質と第１分解成分は均質に又は勢いよく混合する。このような混合は、例えば１０〜３０ｋＨｚの範囲の周波数で２２０Ｗのパワーで少なくとも３０分及び／又は長くても２時間の間、適切には約４０分から約１時間の間、超音波技術を用いて行うのが好ましい。しかしながら、分子レベルに近い混合が達成できるどんな方法でも適する。例えば、高速高剪断力撹拌のような流体力学的キャビテーションを与えるどんな方法でも適する。高速高剪断力撹拌は、例えば、Janke + Kunkel GmbH により販売されている「ultra-turrax」装置のような装置を使用して実現できる。
【０００７】
本発明の複合触媒のさらなる製造は、従来の方法で残りの成分を混和して実行する。従って、本方法の工程（ｂ）は、工程（ａ）からの混合物と第２分解成分を適宜結合剤と共に水やしゃく解剤（例えば酢酸や硝酸）の存在下にてよく混合して混合物を形成することにより好都合に実行でき、次にこの混合物は、工程（ｃ）において押し出して触媒押出物とし、それから焼成する。
本方法の工程（ｃ）は、従来の市販のどんな押出機を用いても実行できる。特に、スクリュー押出機を用いて混合物がダイプレートのオリフィスを通るようにせしめ、例えば円筒形や三裂状のような所望の形状の触媒押出物を生ずるようにできる。次に、押出で形成されたストランドは、適当な長さに切断し得る。所望ならば、触媒押出物は、工程（ｃ）の焼成の前に例えば１００〜３００℃の温度で３０分〜３時間の間、乾燥し得る。
焼成は、３００〜８００℃の範囲の温度で３０分〜４時間の間、空気中で行うのが好都合である。好ましくは、焼成は、４５０℃を越えた温度、特に５００〜６００℃の範囲の温度で行う。
【０００８】
複合触媒の第１及び第２分解成分は、このような複合触媒配合物に適するものとして注記された成分ならどんなものでもよい。
よって、第１分解成分は、どんな触媒活性ゼオライトβでもよく、例えば、米国特許明細書Ｎｏ．Ｒｅ２８，３４１に記載され、又は「Atlas of Zeolite Structure Types」（３版、１９９２年発行、国際ゼオライト協会の構造コミッション）から公知の結晶質ゼオライトがある。小さな結晶サイズのゼオライトβを用いて特に良好な結果が得られている。適切には、ゼオライトβは、シリカのアルミナに対するモル比が少なくとも２０、好ましくは少なくとも２５である。所望ならば、シリカのアルミナに対するより大きなモル比（例えば、６０、８０、１００、１２０又は１５０まで（各数値は含まれる））を有するゼオライトβも使用できる。従って、ゼオライトβにおけるシリカのアルミナに対するモル比は、２０〜６０、２５〜６０、２０〜８０、２５〜８０、２０〜１００、２５〜１００、２０〜１２０、２５〜１２０、２０〜１５０又は２５〜１５０の範囲とし得る。好ましくは、ゼオライトβの結晶は、１００ｎｍより小さいサイズ、例えば９９ｎｍまでのサイズを有する。さらに好ましくは、該結晶は２０〜９５ｎｍのサイズであり、最も好ましくは７０ｎｍ以下、例えば３０、４０又は５０から７０ｎｍのサイズである。
【０００９】
一般に、適当なゼオライトβ物質は、例えばＰＱ社などから製品が入手できる。
しかしながら、Camblor 他の方法「Progress in Zeolite and Microporous Materials 」（Vol. 105、pp. 341-348 、Elsevier、1997年）により好都合に製造できるゾル（すなわち、液体中でコロイドサイズのゼオライトβの結晶の懸濁液）の形態にてゼオライトβ（第１分解成分）を使用するのが最も好ましい。
本明細書では、他に指示がなければ、ゼオライトにおけるシリカのアルミナに対するモル比は、ゼオライト中に存在するアルミニウムと珪素（フレーム構造と非フレーム構造）の全体の又は全ての量に基づいて決められるモル比である。
【００１０】
工程（ａ）の混合物と化合させる第２分解成分は、(i）０．６ｎｍより大きな径（例えば窒素吸着技術により決まる）を有する細孔を備えた結晶質分子篩、(ii)クレー及び(iii）非晶質分解成分から選択する。
本明細書の文脈においては、用語「分子篩」は、対応した（熱水作用的に）安定化した脱アルミニウム誘導体及び同形置換と陽イオン交換により得ることができるような誘導体をも含む。分子篩における陽イオン交換、（熱水作用的な）安定化、脱アルミニウム及び同形置換は、当該技術においては周知であるから、本明細書ではさらなる説明はしない。
好ましくは、第２分解成分は、(i）「Atlas of Zeolite Structure Types」に記載のような構造タイプＦＡＵ，ＥＭＴ，ＭＯＲ，ＬＴＬ，ＭＡＺ，ＭＴＷ，ＯＦＦ，ＢＯＧ，ＡＥＴ，ＡＦＩ，ＡＦＯ，ＡＦＲ，ＡＦＳ，ＡＦＹ，ＡＴＳ，ＶＦＩ及びＣＬＯの結晶質分子篩、(ii)非柱状の緑粘土タイプのクレー（例えば、モンモリロナイト、ヘクトライト、サポーナイト及びバイデル石）、及び(iii）非晶質シリカ−アルミナから選択する。
【００１１】
最も好ましくは、第２分解成分は、(i）構造タイプＦＡＵの結晶質分子篩であり、例えば、欧州特許明細書第２４７６７８号及び第２４７６７９号から公知のように２．４４０ｎｍ（２４．４０オングストローム）より小、特に２．４３５ｎｍ（２４．３５オングストローム）より小の単位セルサイズ（ａo ）の超安定なゼオライトＹ（ＵＳＹ）又は極超安定なゼオライトＹ（ＶＵＳＹ）である。
ＵＳＹ及びＶＵＳＹタイプのＹゼオライトは、本発明で使用する第２分解成分として好ましい種類であるが、他のＹゼオライトの種類、例えば公知の超疎水性のＹゼオライトも使用に適する。
ＥＰ−Ａ−２４７６７８又はＥＰ−Ａ−２４７６７９の好適なＶＵＳＹゼオライトの特徴は、２．４４５ｎｍ（２４．４５オングストローム）又は２．４３５ｎｍ（２４．３５オングストローム）より小さい単位セルサイズ、ゼオライトの少なくとも８％ｗの水吸着容量（２５℃、ｐ／ｐo 値０．２）、及び少なくとも０．２５ｍｌ／ｇの細孔容積である。ここで、細孔の全容積の１０％〜６０％は少なくとも８ｎｍの径の細孔から構成されている。
【００１２】
非晶質分解成分は、当該技術では周知である。通常、これらの成分はシリカとアルミナの配合物であり、シリカを多くすること（例えば５０〜９５重量％のシリカを含有）、アルミナを多くすること、又はシリカとアルミナを同じ比率にすることができる。米国特許明細書第４，０９７，３６５号及び第４，４１９，２７１号に記載のように、アルミナマトリックス中の微細シリカアルミナの均質分散液が可能なように、従来の均質な非晶質シリカアルミナ物質が使用できる。
本発明の方法において例えば押出を促進する必要がある場合、第１及び第２分解成分に加えて、多孔質の酸性又は非酸性の結合剤、特に耐火性の無機酸化物結合剤を触媒組成物に混和することもできる。適切な結合剤の例として、アルミナ、シリカ、燐酸アルミニウム、マグネシア、チタニア、ジルコニア、シリカ−アルミナ、シリカ−ジルコニア、シリカ−ボリア、及びそれらの組合せが挙げられる。アルミナが最も好ましい結合剤である。本発明の方法における押出及び焼成条件下において適切な結合剤物質に変換する物質を使用することもできる。このような適切な結合剤形成物質として、アルミナヒドロゲル又はシリカ−アルミナ共ゲルが挙げられる。もし存在すれば非晶質分解成分も、必要な他の分解成分に対して結合剤として作用する。
【００１３】
最終的に焼成した触媒押出物が好ましくは０．５〜４０％ｗの範囲のゼオライトβ（第１分解成分）、０．５〜９０％ｗの範囲の第２分解成分、及び０〜９９％ｗの範囲の結合剤を含むように、第１及び第２分解成分と任意の結合剤を量的に化合させる。使用する分解成分に依存して、第２分解成分に対する第１分解成分の比が変わり得る。例えば、第２分解成分としてＶＵＳＹ物質を使用する場合、ゼオライトβのＶＵＳＹに対する典型的な重量比は、３：１から１：３０の範囲、好ましくは１：２から１：１０の範囲、最も好ましくは１：４から１：５の範囲にある。このような場合、一般的にはゼオライト（βとＶＵＳＹ）は触媒の４〜８０％ｗの範囲とでき、残りは結合剤であり、全ての重量パーセント（％ｗ）は第１分解成分、第２分解成分及び結合剤の結合した乾燥重量に基づいて計算されている。
【００１４】
通常、本発明の方法により製造される触媒組成物は、少なくとも１つの水素化成分をさらに含む。適切に使用できる水素化成分の例としては、ＶＩ族成分（例えばモリブデンやタングステンなど）及びＶＩＩＩ族成分（例えばコバルト、ニッケル、白金、パラジウムなど）が挙げられる。少なくとも２つの水素化成分を使用するのが好ましく、例えば、コバルト及び／又はニッケル成分と組み合わされたモリブデン及び／又はタングステン、又はパラジウムと組み合わされた白金が使用される。特に好ましい組合せは、ニッケル／タングステン、ニッケル／モリブデン、及び白金／パラジウムである。
触媒組成物の製造中はどの段階でも、当該技術の従来技術により少なくとも１つの水素化成分を混和できる。例えば、本方法の工程（ａ）で第１分解成分を処理する前に、又は工程（ｂ）で第２分解成分を使用する前に、例えば、少なくとも１つの水素化成分を陽イオン交換や細孔容積含浸の公知技術により分解成分の１つ又は両方に投入できる。別法として、焼成の前又は後のどちらかに、一般にＶＩ族及び／又はＶＩＩＩ族金属塩の１又はそれより多い水性（含浸）溶液として、少なくとも１つの水素化成分を工程（ｂ）中又は工程（ａ）において付加することができ、かつ／または工程（ｃ）の押出物に付加することができる。
【００１５】
本発明の好ましい態様では、少なくとも１つの水素化成分を工程（ｃ）の後に、すなわち押出物の焼成後に付加する。従って、本発明はさらに、工程（ｃ）の後に別の工程（ｄ）を行う触媒組成物の製造方法を提供し、該方法は焼成した押出物に少なくとも１つの水素化成分を付加する工程（ｄ）を含む。さらに、含浸した押出物を上記説明したように再度焼成するのが好ましい。
触媒組成物は、全ての乾燥した触媒組成物の１００重量部当たりの金属として計算して、水素化成分を５０重量部まで（５０は含む）含有し得る。例えば、触媒組成物は、全ての乾燥した触媒組成物の１００重量部当たりの金属として計算して、ＶＩ族金属を２〜４０重量部、好ましくは５〜３０重量部、特に１０〜３０重量部含有し、かつ／又はＶＩＩＩ族金属を０．０５〜１０重量部、好ましくは０．５〜８重量部、有利には１〜６重量部含有する。
水素化成分を含有するこのような触媒組成物は、炭化水素質の供給原料をより沸点の低い物質に変換するためのプロセスであって触媒組成物の存在下にて高温高圧にて供給原料を水素と接触させることを含む該プロセス（水素化分解プロセス）において有利に使用できる。
【００１６】
通常、当該技術では、本発明の方法により製造された酸化物型の触媒は、使用前に硫化物型に変換でき、一般には１４０〜３７０℃のオーダーの高温にて通常は水素の存在下にて硫黄、硫化水素又は硫黄含有供給原料を用いた処理により、現場外でプレ硫化又は現場で硫化され得る。
【００１７】
上記水素化分解プロセスにより変換し得る炭化水素質供給原料としては、大気軽油、コークス器(coker）軽油、真空軽油、脱れき油、フイッシャー・トロプッシュ合成法から得られるワックス、長短残留物、接触分解された循環油、熱又は接触分解された軽油、及びタールサンド、頁岩油、残留物改善プロセス及びバイオマスから適宜生じる合成原油が挙げられる。種々の炭化水素油の組合せを用いることもできる。供給原料は、少なくとも３３０℃から下がって少なくとも５０℃までの初期沸点を有する炭化水素を含み得る。沸点の範囲（初期から最終の沸点まで）は、約５０〜８００℃の範囲とでき、好ましくは供給原料は約６０〜７００℃の範囲の沸点を有する。供給原料は、１０，０００ｐｐｍｗ（百万当たりの重量部）までの窒素成分、及び６％ｗまでの硫黄成分を有し得る。一般に、窒素成分は２５０〜２０００ｐｐｍｗの範囲であり、硫黄成分は０．２〜５％ｗの範囲にある。しかしながら、通常、供給原料はより少ない成分の窒素及び／又は硫黄を有し得、さらに、供給原料の一部又は全てに対し、例えば水素化脱窒素、水素化脱硫又は水素化脱金属のような予備処理を行って水素化分解された供給原料が十分に少ない成分の窒素、硫黄及び／又は金属を有するようにすることが可能であり、しばしば望ましくもある。これらの方法は、当該技術では公知である。特に適した予備処理が、Criterion Catalyst社からＣ−４２４の名称で市販されているような触媒を用いて従来の条件下で実行される。
【００１８】
水素化分解プロセスは、２００〜５００℃の範囲、好ましくは２００〜４５０℃の範囲の反応温度で実行できる。
好ましくは、このプロセスは、３ｘ１０6 〜３ｘ１０7 Ｐａ（３０〜３００ｂａｒ）、さらに好ましくは４ｘ１０6 〜２．５ｘ１０7 Ｐａ（４０〜２５０ｂａｒ）、例えば８ｘ１０6 〜２ｘ１０7 Ｐａ（８０〜２００ｂａｒ）の範囲の全圧（反応器の入口で）にて実行される。
水素の分圧（反応器の入口で）は、好ましくは３ｘ１０6 〜２．９ｘ１０7 Ｐａ（３０〜２９０ｂａｒ）、さらに好ましくは４ｘ１０6 〜２．４ｘ１０7 Ｐａ（４０〜２４０ｂａｒ）、なおさらに好ましくは８ｘ１０6 〜１．９ｘ１０7 Ｐａ（８０〜１９０ｂａｒ）の範囲である。
０．１〜１０ｋｇ原料毎リットル触媒毎時（ｋｇ・ｌ-1・ｈ-1）の空間速度が好都合に使用される。好ましくは、空間速度は０．１〜８、特に０．２〜５ｋｇ・ｌ-1・ｈ-1の範囲にある。
一般に、本プロセスで使用される供給原料に対する水素ガスの比（全ガス比率）は、１００〜５０００Ｎｌ／ｋｇの範囲であり、好ましくは２００〜３０００Ｎｌ／ｋｇの範囲にある。
【００１９】
本発明は以下の説明例からさらに理解されよう。これらの例では、アルミノケイ酸塩（ゼオライト）におけるシリカのアルミナに対するモル比は、ゼオライト中に存在するアルミニウムと珪素（フレーム構造と非フレーム構造）の総量に基づいて求め、アルミノケイ酸塩（ゼオライト）の単位セルサイズ（ａo ）は、標準試験法ＡＳＴＭ  Ｄ  ３９４２−８０により求めた。さらに、炭化水素質供給源量の沸点と密度は、標準試験法ＡＳＴＭ  Ｄ  ８６とＤ  １２９８によりそれぞれ求めた。
【００２０】
例
例１
（ｉ）  ゼオライトβゾルの製造
ゼオライトβゾルは、Camblor 他の方法「Progress in Zeolite and Microporous Materials 」（Vol. 105、pp. 341-348 、Elsevier、１９９７年）により以下の通り製造した。
アルカリ金属イオンから遊離した水酸化テトラエチルアンモニウム（ＴＥＡＨ）の水性溶液（２２５ｇ，４０％ｗ溶液、ex-Alfa ）に対し、アルミニウム金属（２．９３ｇ）を付加し、その溶液を５０℃で５時間加熱し、アルミニウム金属を全て溶解した。全てのアルミニウムが溶解すると、この溶液を、水酸化テトラエチルアンモニウムの水性溶液（４０７ｇの水における３１１．９ｇのＴＥＡＨ、ex-Alfa ）中に「Aerosil 200 」（商標）非晶質シリカ（１６２．５ｇ、ex-Degussa）を分散させることにより作った混合物に撹拌しながら付加し、それにより、ゲルの配合物（Ｓｉ／Ａｌの原子比が２５）を得た。１５分間の撹拌の後、ゲルをオートクレーブに移し、１４０℃、３００ｒｐｍで２４０時間作動させた。次に、オートクレーブの内容物を冷水で急冷し、固体を遠心分離で分離した。この固体を洗浄水のｐＨがｐＨ９より小さくなるまで蒸留水で洗浄することにより所望の生成物たるゼオライトβゾル（Ｓｉ／Ａｌ原子比が１４、アルミナに対するシリカのモル比が２８）を得た。Ｘ線回折と透過電子顕微鏡分析を乾燥ゾルに行った結果、平均結晶サイズが７０ｎｍ（７００オングストローム）の純粋なゼオライトβが確認された。
【００２１】
（ｉｉ）  本発明の触媒組成物の製造
ａ）  本発明の方法により、上記（ｉ）で製造したゼオライトβ（２１．２ｇ、強熱減量（ＬＯＩ）が５２．８％）をゼラチン（ゼオライトβにおいてｇ当たり０．５ｇのゼラチン）と水（２０ｇ）に化合させることにより触媒組成物を製造し、約２０ｋＨｚの周波数で２００Ｗのパワーにて１時間ほど超音波混合した。使用したゼラチンは、Sigma-Aldrich 社グループの一つであるFluka から「冷水魚の皮からのゼラチン溶液」として入手し、これは、０．１５％ｗのｐ−ヒドロキシ安息香酸プロピルと０．２％ｗのｐ−ヒドロキシ安息香酸メチルを保持し水中にて４５重量％のゼラチンを含んでいた。
得られた混合物は、５３％のＬＯＩを有した。次に、この混合物を、アルミナ（５４．３ｇ、ＬＯＩが２６．３％、ex-Criterion）、アルミナに対するシリカのモル比が９．９で単位セルサイズ（ａo ）が２．４３１ｎｍ（２４．３１オングストローム）のＥＰ−Ａ−２４７６７８及びＥＰ−Ａ−２４７６７９による極超安定なゼオライトＹ（ＶＵＳＹ）（５８．４ｇ、ＬＯＩが１４．４％、ex-Zeolyst）、水（５３ｇ）及び濃硝酸（３ｇ）と共に配合物混合装置に投入し、その結果得られた混合物（ＬＯＩ５３％）を１／２時間混合又は混練し、押出補助機器と共に円筒形状の押出物に押し出した。次に、この押出物を２時間乾燥させて、５３０℃で２時間焼成した。このようにして得た押出物は、円形の端面の径が１．６ｍｍで、水細孔体積(water pore volume）が０．６６ｍｌ／ｇであり、乾燥重量に基づいて１０％ｗのゼオライトβ（第１分解成分）、５０％ｗのＶＵＳＹゼオライト（第２分解成分）及び４０％ｗのアルミナ（結合剤）を含んでいた。
ｂ）  １９．８ｇの硝酸ニッケル（Ｎｉ（ＮＯ3)2 ・６Ｈ2 Ｏ）（１４．１％ｗニッケル）と２７．８ｇのメタタングステン酸アンモニウムを化合し、得られた混合物を水（４６．８ｇ）で希釈し、均質化させた。押出物（７１ｇ）を均質化した混合物（４６．８ｍｌ）に含浸し、立てたまま１時間熟成させ、１２０℃の温度で２時間乾燥させ、５３５℃で２時間焼成した。このようにした製造した触媒組成物は、全組成物に基づいて４％ｗのニッケルと１９％ｗのタングステン（水素化成分）を含有していた。
【００２２】
比較例Ａ
国際特許明細書ＷＯ９７／２００１６の例１を繰り返して、共混合により製造した１０％ｗのゼオライトβ、５０％ｗのＶＵＳＹゼオライト及び４０％ｗのアルミナ（全キャリヤーの乾燥重量を基にする）からなるキャリヤー(support）に対し４％ｗのニッケルと１９％ｗのタングステン（全組成物を基にする）を有する触媒組成物を製造した。
【００２３】
例２
例１の触媒組成物（以下、「触媒１」という）の水素化分解性能を、第２ステージ・シリーズ−フロー・シミュレーション試験で評価した。この試験はマイクロフロー装置に１回通すことで行った。該装置は、０．１ｍｍのＳｉＣ粒子１ｍｌで希釈した１ｍｌのＣ−４２４触媒（Criterion Catalyst社から入手可能）から成る頂部触媒床、及び０．１ｍｍのＳｉＣ粒子１０ｍｌで希釈した１０ｍｌの触媒１から成る底部触媒床が与えられていた。両方の触媒床は、試験の前にプレ硫化した。
この試験は、以下の条件下での一回通過操作において炭化水素質供給原料（重質軽油）を頂部触媒床および次に底部触媒床と連続的に接触させることを含んだ。条件は、空間速度が１．５ｋｇ重質軽油毎リットル触媒毎時（ｋｇ・ｌ-1・ｈ-1）、水素ガス／重質軽油比が１４５０Ｎｌ／ｋｇ、硫化水素の分圧が４．７ｘ１０5 Ｐａ（４．７ｂａｒ）、及び全圧が１４ｘ１０6 Ｐａ（１４０ｂａｒ）であった。
【００２４】
使用した重質軽油は以下の特性を有した。
0004603689.tif 000002
３７０℃より高い沸点の原料成分の正味の変換が４０〜８５％ｗの変換レベルにて水素化分解性能を評価した。３７０℃より高い沸点の原料成分の正味変換が６５％ｗにて得られた結果を、下記表Ｉに示す。
【００２５】
比較例
０．１ｍｍのＳｉＣ粒子１０ｍｌで希釈した比較例Ａの触媒組成物（以下、触媒Ａという）１０ｍｌから成る底部触媒床を用いたことを除いて、例２の試験手順を繰り返した。３７０℃より高い沸点の原料成分の正味の変換が４０〜８５％ｗの変換レベルにて評価した。３７０℃より高い沸点の原料成分の正味の変換が６５％ｗにて得られた結果も、下記表Ｉに示す。
【００２６】
【表１】
0004603689.tif 000003
【００２７】
表Ｉから観察されるのは、（本発明の方法で製造した）触媒１は中間蒸留物の持続して良好な収量を有すると同時に、Ｃ1 −Ｃ3 及びＣ4 ガス状副生物は十分に低減したレベルとなり、全て触媒Ａ（３７３℃）より低い温度（３７０℃）であることである。従って、触媒１は、触媒Ａに比べて中間蒸留物の選択性を損なうことなく活性を改善し望ましくないガス状副生物を減らすことを示している。
さらに、触媒１のイソ／ノルマル異性化レベルが、触媒Ａと比べて改善されている。イソ／ノルマル比が高くなればなるほど、生成物の品質は良くなる。（触媒Ａよりも触媒１の方が高い）ブタンに対するイソ／ノルマル比のみを示したが、他の生成物に対しても同様の結果が期待される。